(57)【要約】【課題】柔らかく、羽毛に近似した風合いに富み、軽量で体に沿いやすく、保温性に優れ、さらには圧縮後の嵩高回復性に優れたポリエステル繊維構造体および詰綿を提供する。【解決手段】単繊維繊度が０．０５〜１．５ｄｔｅｘ、アスペクト比が４００〜４０００のポリエステル短繊維を２０本以上絡み合わせてポリエステル繊維構造体を得た後、該ポリエステル繊維構造体を用いて詰綿を得る。【選択図】図１
2015052178.tif 000002
【特許請求の範囲】
【請求項１】
単繊維繊度が０．０５〜１．５ｄｔｅｘ、アスペクト比が４００〜４０００のポリエステル短繊維が２０本以上絡み合ってなることを特徴とするポリエステル繊維構造体。
ただし、アスペクト比とは、ポリエステル短繊維の長さＬ（ｍｍ）と単繊維直径Ｄ（ｍｍ）との比Ｌ／Ｄである。
【請求項２】
ポリエステル短繊維が２０〜１００本絡み合ってなる、請求項１に記載のポリエステル繊維構造体。
【請求項３】
ポリエステル繊維構造体が、幹部分と複数の枝部分とを含む、請求項１または請求項２に記載のポリエステル繊維構造体。
【請求項４】
前記幹部分において、直径が１０〜３０μｍかつ長さが１０〜１００ｍｍである、請求項３に記載のポリエステル繊維構造体。
【請求項５】
前記枝部分において、平均直径が２〜１５μｍかつ長さが１〜３５ｍｍである、請求項３または請求項４に記載のポリエステル繊維構造体。
【請求項６】
請求項１〜５のいずれかに記載されたポリエステル繊維構造体を用いてなる詰綿。
【発明の詳細な説明】
【技術分野】
【０００１】
本発明は、柔らかく、羽毛に近似した風合いに富み、軽量で体に沿いやすく、保温性に優れ、さらには圧縮後の嵩高回復性に優れたポリエステル繊維構造体および詰綿に関するものである。
【背景技術】
【０００２】
従来、掛け布団や枕等の寝装寝具、アウター衣料の詰め綿の一種として、保温性や嵩高性に優れている羽毛が用いられている。羽毛を詰め綿として用いた羽毛布団は、風合いに富み、軽量で保温性に優れ、体に沿いやすく嵩高性に優れ、そして回復率の高いことが知られている。この羽毛布団に用いられる羽毛には、一般的に水鳥の羽毛が使用される。
【０００３】
しかしながら、天然の羽毛を得ようとした場合、その供給量には限度がある上、自然条件や疫病の影響によって供給量が変動するという課題がある。さらには、自然保護の観点から、野生の鳥を捕捉することには限度がある。また、水鳥を飼育して羽毛を得ようとした場合、多くの水鳥を飼育しなければならず、その結果、多量の飼料を必要とするばかりか、水鳥の排泄物による水質汚染や感染症の発生とその拡散という問題が生じている。また、羽毛を詰め綿として使用できるようにするにためには、採毛、選別、消毒、脱脂および布団詰めなどの多くの工程を経る必要があり、かつ、羽毛が舞い上がるという点でも作業が繁雑になり、その結果、羽毛を使った寝装寝具の価格は高くなるという傾向がある。さらには、採毛時に羽毛の末端に肉が残り腐敗臭の原因となったり、欧州等では動物愛護の観点から羽毛を排除する動きも出ている。
【０００４】
また、詰め綿あるいは中綿の素材としては木綿も用いられるが、木綿は重く、嵩高性に優れておらず、体に沿いにくくかつ圧縮後の回復率も低いという課題があった。
さらに、詰め綿あるいは中綿の素材としてポリエステル原綿も用いられているが、ポリエステル原綿は安価で軽量かつ嵩高性に優れているものの、体に沿いにくく、そして圧縮後の回復率が低いという課題があった。
【０００５】
他方、合成繊維原綿に羽毛の特長を付与する試みがなされている。例えば、単繊維繊度の異なる中空太短繊維と細繊度短繊維とからなりポリキシロサンを含む油剤が付与された繊維からなる詰め綿が提案されている（特許文献１参照。）。また、異形断面短繊維を含む３種の混綿詰め綿などが提案されている（特許文献２参照。）。
これらに使用される細繊度短繊維は単純に混綿された形状であり、開繊性が十分でなくその形態も羽毛状とはいえず、保温性および圧縮後の嵩高回復性の点でまだ満足とはいえなかった。
【先行技術文献】
【特許文献】
【０００６】
【特許文献１】特開２００６−１１５９８７号公報
【特許文献２】特開２０１２−２１４９５１号公報
【発明の概要】
【発明が解決しようとする課題】
【０００７】
本発明の目的は、柔らかく、羽毛に近似した風合いに富み、軽量で体に沿いやすく、保温性に優れ、さらには圧縮後の嵩高回復性に優れたポリエステル繊維構造体および詰綿を提供することにある。
【課題を解決するための手段】
【０００８】
本発明者は、特定の単繊維繊度およびアスペクト比を有するポリエステル短繊維を複数本絡み合わせてポリエステル繊維構造体を得て詰綿として用いると、柔らかく、羽毛に近似した風合いに富み、軽量で体に沿いやすく、保温性に優れ、さらには圧縮後の嵩高回復性に優れることを見出し、さらに鋭意検討を重ねることにより本発明を完成するに至った。
【０００９】
かくして、本発明によれば「単繊維繊度が０．０５〜１．５ｄｔｅｘ、アスペクト比４００〜４０００のポリエステル短繊維が２０本以上絡み合ってなることを特徴とするポリエステル繊維構造体。」が提供される。
ただし、アスペクト比とは、ポリエステル短繊維の長さＬ（ｍｍ）と単繊維直径Ｄ（ｍｍ）との比Ｌ／Ｄである。
その際、ポリエステル短繊維が２０〜１００本絡み合っていることが好ましい。また、ポリエステル繊維構造体が、幹部分と複数の枝部分とを含むことが好ましい。その際、前記幹部分において、直径が１０〜３０μｍかつ長さが１０〜１００ｍｍであることが好ましい。また、前記枝部分において、平均直径が２〜１５μｍかつ長さが１〜３５ｍｍであることが好ましい。
また、本発明によれば、前記のポリエステル繊維構造体を用いてなる詰綿が提供される。
【発明の効果】
【００１０】
本発明によれば、柔らかく、羽毛に近似した風合いに富み、軽量で体に沿いやすく、保温性に優れ、さらには圧縮後の嵩高回復性に優れたポリエステル繊維構造体および詰綿が得られる。
【図面の簡単な説明】
【００１１】
【図１】本発明のポリエステル繊維構造体を模式的に示す図である。
【発明を実施するための形態】
【００１２】
まず、本発明のポリエステル繊維構造体を構成するポリエステル短繊維において、単繊維繊度が０．０５〜１．５ｄｔｅｘ（好ましくは０．０６〜１．２ｄｔｅｘ、より好ましくは０．０８〜１．０ｄｔｅｘ）の範囲内であることが肝要である。ポリエステル短繊維の単繊維繊度が該範囲よりも大きいと保温性が損なわれるおそれがあり好ましくない。逆に、ポリエステル短繊維の単繊維繊度が該範囲より小さいと、取扱い性が低下し好ましくない。
【００１３】
また、前記ポリエステル短繊維において、アスペクト比が４００〜４０００（好ましくは９００〜３５００）の範囲内であることが肝要である。ポリエステル短繊維のアスペクト比が該範囲よりも大きいと、絡み合いが大きくなりすぎネップと称される繊維塊となりやすくなり好ましくない。逆に、ポリエステル短繊維のアスペクト比が該範囲より小さいと絡み合いが形成されにくくなり好ましくない。
なお、アスペクト比とは、ポリエステル短繊維の長さＬ（ｍｍ）と単繊維直径Ｄ（ｍｍ）との比Ｌ／Ｄである。
また、ポリエステル短繊維の横断面形状は特に限定されず、丸、丸中空、扁平、三角、十字などいずれでもよいが、製造や取扱いが容易な丸断面形状が特に好ましい。
【００１４】
前記ポリエステル短繊維を形成するポリエステルとしては、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましい。特に、ポリエチレンテレフタレートが好ましい。かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１５】
ポリエステル短繊維を形成するポリマー中には、必要に応じて、艶消し剤、抗菌剤、微細孔形成剤、カチオン染料可染剤、着色防止剤、熱安定剤、蛍光増白剤、着色剤、吸湿剤、無機微粒子が１種または２種以上含まれていてもよい。例えば、ポリマー中に含まれるポリマー中に艶消し剤を含ませ、セミダルポリエステルまたはフルダルポリエステルとすると、布帛に防透性や赤外線・紫外線遮蔽性を付加することができ好ましい。また、抗菌剤としては、天然系抗菌剤や無機系抗菌剤だけでなく、国際公開第２０１１／０４８８８８号パンフレットに記載されたような、エステル形成性スルホン酸金属塩化合物またはエステル形成性スルホン酸ホスホニウム塩化合物を共重合させたポリエステルに酸性処理を施したものでもよい。
【００１６】
本発明のポリエステル繊維構造体において、前記ポリエステル短繊維が２０本以上（好ましくは２０〜１００本）絡み合っていることが肝要である。絡み合い本数が２０本未満では、保温性や圧縮後の嵩高回復性が低下するおそれがあり好ましくない。
また、かかるポリエステル繊維構造体において、図１に模式的に示すように、幹部分と複数の枝部分とを含むと、柔らかく、羽毛に近似した風合いに富み、軽量で体に沿いやすく、保温性に優れ、さらには圧縮後の嵩高回復性に優れ好ましい。その際、幹部分は１本でもよいし複数本でもよい。
【００１７】
特に、前記幹部分において、直径が１０〜３０μｍかつ長さが１０〜１００ｍｍであると、保温性と圧縮後の嵩高回復性が向上し好ましい。該直径が１０μｍよりも小さい場合または該長さが１０ｍｍよりも小さい場合、圧縮後の嵩高回復性が低下するおそれがある。逆に該直径が３０μｍよりも大きい場合または該長さが１００ｍｍよりも大きい場合、保温性が低下するおそれがある。
また、前記枝部分において、平均直径が２〜１５μｍかつ長さが１〜３５ｍｍであると、保温性と圧縮後の嵩高回復性が向上し好ましい。
【００１８】
本発明のポリエステル繊維構造体は例えば以下の製造方法で製造することができる。まず、前記のようなポリエステルからなる樹脂ペレットを溶融押出機等で溶融するか、もしくは連続重合装置から溶融状態で供給されるポリエステル樹脂を目的に応じた口金を装着したスピンパックに供給し、ストランド状で吐出して、口金下５〜２００ｍｍの位置で、紡出糸条に１０〜４０℃の空気を送風して冷却固化させた後、紡糸速度１００〜２０００ｍ／ｍｉｎで引き取って未延伸糸を得る。
【００１９】
得られた未延伸糸は、紡糸装置に直結していない延伸機を用いて、公知の短繊維の製造方法により、ポリエステル短繊維を得る。具体的には、収缶した未延伸糸を束ねてトウとし、６０〜９０℃の温水中で１〜２ステップに分けて延伸する。その後、平滑性機能を付与する繊維処理剤を付着させ、必要に応じて押込クリンパーにより捲縮を付与し、熱風オーブンによってトウの乾燥と熱セットを行った後、ロータリーカッター等で所定の繊維長にカットし、目的の短繊維を得る。なお、繊度が０．６ｄｔｅｘ以下かつ繊維長が１０ｍｍ以下のものに関しては捲縮を付与しない方が好ましい。
また、また捲縮を付与するものはクリンパー前のトウ温度は常温又は水冷等による冷却を行うことが好ましい。
【００２０】
また、かかるポリエステル短繊維には表面平滑剤（繊維処理剤）を付与することが好ましい。使用される表面平滑剤は、繊維に平滑性を付与し得る繊維用油剤である。通常、ケイ素含有油、特にシリコーン系油剤、シリコーン変成油、フッ素変成油が例示される。具体的にはジメチルポリシロキサン、ジフェニルポリシロキサンの如き非反応性のシリコーン油があげられる。この他、メチルハイドロジエンポリシロキサン、エポキシ基含有ポリシロキサン等でもよく、これらは付着処理後熱処理して使用するのが好ましい。表面平滑剤としては、ケイ素含有油だけでなく特開平９−６７７７２号公報、あるいは特開２００９−９１７０３号公報で例示されるような複合構成油剤であることがさらに好ましい。
表面平滑剤の付着量としては、ポリエステル短繊維の重量に対し０．０５〜０．３重量％が好ましい。
【００２１】
次いで、前記ポリエステル短繊維を空気開繊することにより本発明のポリエステル繊維構造体が得られる。その際、空気開繊方法は特に限定されるものではなく、従来知られている吹き込み装置やエアレイド不織布製造装置などを用いたものでよい。空気開繊を行う前にホッパーと呼ばれる開繊室でプレ開繊することも好ましいことである。特に、特開２００４−１１０２７号公報に記載されたエアレイド法不織布の製造方法（短繊維からなる短繊維集合体を搬送空気流によって垂直下方へ搬送して、前記短繊維集合体を収容する開繊空間へ導入し、前記開繊空間内で乱流を発生させ、前記開繊空間の下端に形成され、かつ、各開口の開口面積が１〜１５０ｍｍ２かつその開口面積率が５０％以上である多数の開口を有する平板状開口部材に対して、搬送された前記短繊維集合体を衝突させ、前記乱流と開口部材との衝突によって前記短繊維集合体を開繊し、前記開口中へ開繊した前記短繊維集合体を通過させ、そして、開口を通過させた前記短繊維集合体を平面状に堆積捕集してウエブを得るエアレイド法不織布の製造方法。）およびその製造装置（搬送空気流によって搬送される短繊維からなる短繊維集合体を垂直下方へ供給する供給口を上部に有する筒状の開繊室、前記開繊室の下端全面を塞ぐように多数の開口が穿設され、かつ前記各開口の開口面積が１〜１５０ｍｍ２であって、かつ、その開口面積率が５０％以上である開口部材、前記開口部材の下方に設けられ、かつ、前記開口を通過した短繊維集合体を堆積捕集する空気通過性の堆積捕集手段、開口を有する前記開口部材と空気通過性の前記堆積捕集手段との間を気密状態で接続する筒状の気密室、そして、前記堆積捕集手段の下端と接続され、かつ、前記気密室から空気を排出する排気装置を含んで構成され、その際、前記開口部材の直上の水平方向へ外部空気を供給する外部空気導入口が前記開繊室の側壁に設けられたエアレイド法不織布の製造装置。）が好ましい。
かくして得られたポリエステル繊維構造体は、柔らかく、羽毛に近似した風合いに富み、軽量で体に沿いやすく、保温性に優れ、さらには圧縮後の嵩高回復性に優れる。
【００２２】
次いで、本発明の詰綿は、前記ポリエステル繊維構造体を用いてなるものである。かかる詰綿には、掛け布団や枕等の寝装寝具、ダウンジャケット、ベスト等の衣料品、ぬいぐるみなどに使用される詰綿（中綿と称されることもある。）が含まれる。
詰綿の形態は、吹き込み詰綿、ウエブ、ボールファイバーといった形状が例示される。吹き込み詰綿として用いる場合は、前記ポリエステル繊維構造体の好ましい添加重量比は１０〜５０重量％の範囲である。その際、他の繊維としては２．８〜２０ｄｔｅｘの範囲の繊維（例えば、ポリエステル繊維）を使うことが好ましい。２．８ｄｔｅｘより小さい繊度の繊維を用いると嵩高回復性が低下するおそれがある。逆に、２０ｄｔｅｘより繊度が大きい繊維を用いると風合いが悪くなるおそれがある。
【００２３】
また、エアレイド不織布装置によって積層ウエブ形状にして用いる場合は、前記ポリエステル繊維構造体の好ましい添加重量比は１０〜９０重量％の範囲である。その際、他の繊維として２．８〜２０ｄｔｅｘの範囲のポリエステル繊維や、前記ポリエステル繊維構造体を構成するポリエステル短繊維の融点よりも３０℃以下の融点を持つバインダー繊維などが例示される。この場合、積層ウエブのまま使用してもよいしバインダー繊維や樹脂バインダーを使って不織布化してもよい。
【００２４】
また、前記ポリエステル繊維構造体をボールファイバーとして用いる場合は、前記ポリエステル繊維構造体１００重量％で用いることが最も好ましい。ボールファイバーにした後に、多素材ボールファイバー、あるいはダウンボールなどと混ぜて使用してもよい。
かかる詰綿は前記ポリエステル繊維構造体を用いているので、柔らかく、羽毛に近似した風合いに富み、軽量で体に沿いやすく、保温性に優れ、さらには圧縮後の嵩高回復性に優れる。
【実施例】
【００２５】
次に本発明の実施例及び比較例を詳述するが、本発明はこれらによって限定されるものではない。なお、実施例中の各測定項目は下記の方法で測定した。
【００２６】
（１）嵩高特性の測定
＜初期嵩高の測定＞
作製した混綿詰め綿および羽毛を２０ｃｍ×２０ｃｍのサイズである側地に投入し、サンプルを作製した後、荷重０．０９４ｇ／ｃｍ２をかけ、初期嵩高を測定した。
＜圧縮嵩高の測定＞
初期嵩高を測定した後、荷重０．０９４ｇ／ｃｍ２を外し、１０．０ｇ／ｃｍ２の荷重をかけた後、圧縮嵩高を測定した。
＜回復嵩高の測定＞
圧縮嵩高を測定した後、荷重１０．０ｇ／ｃｍ２を外し、０．０９４ｇ／ｃｍ２の荷重をかけた後、回復嵩高を測定した。
【００２７】
（２）保温性
ＪＩＳ  Ｌ  １０９６  ８．２．７  Ａ法に記載の方法により測定した。
【００２８】
（３）油剤付着率
繊維重量に対し、繊維から２０℃のメタノールによって浴比１：２０で３０分間抽出した残査の重量を測定し、繊維重量で除した値を用いた。
【００２９】
（４）繊度
ＪＩＳ  Ｌ  １０１５  ７．５．１  Ａ法に記載の方法により測定した。
【００３０】
（５）繊維長
ＪＩＳ  Ｌ  １０１５  ７．４．１  Ｃ法に記載の方法により測定した。
【００３１】
（６）通気度
ＪＩＳ  Ｌ  １０９６  ６．２７．１  Ａ法（フラジール法）により測定した。
【００３２】
（７）ポリエステル短繊維の絡み合い本数
ｎ数１０で、ポリエステル繊維構造体をほぐしてポリエステル短繊維の絡み合い本数を数えた。
【００３３】
（８）幹部分の径および長さ、枝部分の径および長さ
電子顕微鏡（日本電子（株）製  ＪＳＭ６３３０Ｆ）で観察し、測定した。ｎ数１０で平均値を求めた。
【００３４】
［実施例１］
常法に従って紡糸・延伸されたポリエチレンテレフタレート延伸糸条に、ステアリルホスフェートカリウム塩を６５重量％、ポリジメチルシロキサン（ジメチルシリコーン）３５重量％からなる表面平滑剤の水溶液に延伸糸条を浸漬し、９０℃で６０分乾燥した後、ロータリーカッターにて表１に示す繊維長に切断して、表１に示す単繊維繊度を有するポリエステル短繊維を得た。表面平滑剤の付着量はポリエステル短繊維重量に対して０．１１重量％であった。
次いで、該ポリエステル短繊維を特開２００４−１１０２７号公報に記載された空気開繊装置を用いて開繊させ、ポリエステル繊維構造体を得た。該ポリエステル繊維構造体において、ポリエステル短繊維が５５本絡み合っていた。また、ポリエステル繊維構造体の形態を電子顕微鏡（日本電子（株）製  ＪＳＭ６３３０Ｆ）で観察したところ、１本の幹部分（径１５μｍ、長さ２２ｍｍ）と複数の枝部分（径３μｍ、長さ１〜６ｍｍ）とで構成されていた。
【００３５】
得られたポリエステル繊維構造体２０重量％と、あらかじめカーディングにより開繊させた、繊維構造体とおなじ表面平滑剤が付与されたポリトリメチレンテレフタレート中空繊維（単繊維繊度３．０ｄｔｅｘ、繊維長３２ｍｍ）３０重量％と、あらかじめカーディングにより開繊させた、繊維構造体とおなじ表面平滑剤が付与されたポリエチレンテレフタレート中空繊維（単繊維繊度６．６ｄｔｅｘ、繊維長３２ｍｍ）５０重量％とを同時に吹き込み機に投入して、通気度１０ｃｍ３／ｃｍ２・ｓｅｃ以下の側地に吹き込んだ。嵩高特性と保温性の評価結果を表１に示す。
次いで、吹き込み機に投入したものと同じ繊維組成からなる詰綿を用いてダウンジャケットを得たところ、柔らかく、羽毛に近似した風合いに富み、軽量で体に沿いやすく、保温性に優れ、さらには圧縮後の嵩高回復性に優れていた。
【００３６】
［実施例２］
実施例１において、ポリエステル短繊維の単繊維繊度、繊維長、アスペクト比を表１の通り変更すること以外は実施例１と同様にしてポリエステル繊維構造体を得た。該ポリエステル繊維構造体において、ポリエステル短繊維が２８本絡み合っていた。また、ポリエステル繊維構造体の形態を電子顕微鏡（日本電子（株）製  ＪＳＭ６３３０Ｆ）で観察したところ、１本の幹部分（径２８μｍ、長さ７８ｍｍ）と複数の枝部分（径１．５μｍ、長さ５〜２５ｍｍ）とで構成されていた。
【００３７】
得られたポリエステル繊維構造体２０重量％と、あらかじめカーディングにより開繊させた、繊維構造体とおなじ表面平滑剤が付与されたポリプロピレンテレフタレート中空繊維（単繊維繊度３．０ｄｔｅｘ、繊維長３２ｍｍ）３０重量％と、あらかじめカーディングにより開繊させた、繊維構造体とおなじ表面平滑剤が付与されたポリエチレンテレフタレート中空繊維（単繊維繊度６．６ｄｔｅｘ、繊維長３２ｍｍ）５０重量％とを同時に吹き込み機に投入して、通気度１０ｃｍ３／ｃｍ２・ｓｅｃ以下の側地に吹き込んだ。嵩高特性と保温性の評価結果を表１に示す。
【００３８】
［実施例３］
実施例１において、得られたポリエステル繊維構造体１００重量％を吹き込み機に投入して、通気度１０ｃｍ３／ｃｍ２・ｓｅｃ以下の側地に吹き込んだ。嵩高特性と保温性の評価結果を表１に示す。
【００３９】
［比較例１］
実施例１において、ポリエステル短繊維の単繊維繊度、繊維長、アスペクト比を表１の通り変更し、かつポリエステル繊維構造体にかえてカーディングで開繊させただけで絡み合っていないポリエステル繊維を用い、該ポリエステル繊維２０重量％と、実施例１と同じポリプロピレンテレフタレート中空繊維（単繊維繊度３．０ｄｔｅｘ、繊維長３２ｍｍ）３０重量％と、実施例１と同じポリエチレンテレフタレート中空繊維（単繊維繊度６．６ｄｔｅｘ、繊維長３２ｍｍ）５０重量％とを同時に吹き込み機に投入して、通気度１０ｃｍ３／ｃｍ２・ｓｅｃ以下の側地に吹き込んだ。嵩高特性と保温性の評価結果を表１に示す。
【００４０】
［比較例２］
比較例１において、カーディングで開繊させただけで絡み合っていないポリエステル繊維１００重量％を吹き込み機に投入して、通気度１０ｃｍ３／ｃｍ２・ｓｅｃ以下の側地に吹き込んだ。嵩高特性と保温性の評価結果を表１に示す。
【００４１】
［比較例３］
市販のダウン９０重量％とフェザー１０重量％とを同時に吹き込み機に投入して、通気度１０ｃｍ３／ｃｍ２・ｓｅｃ以下の側地に吹き込んだ。嵩高特性と保温性の評価結果を表１に示す。
【００４２】
【表１】
2015052178.tif 000003
【産業上の利用可能性】
【００４３】
本発明によれば、柔らかく、羽毛に近似した風合いに富み、軽量で体に沿いやすく、保温性に優れ、さらには圧縮後の嵩高回復性に優れたポリエステル繊維構造体および詰綿が得られ、その工業的価値は極めて大である。
【図１】
2015052178.tif 000004